(57)【特許請求の範囲】
【請求項１】
Ｒｕを含む溶液から湿式合成されたＲｕ酸化物の水和物、あるいは該水和物を酸化雰囲気中で焙焼したＲｕ酸化物からなるルテニウム化合物と、酸化バリウム、炭酸バリウム、硝酸バリウム、塩化バリウム、又は硫酸バリウムから選ばれる少なくとも１種のバリウム化合物とを、ルテニウム：バリウムのモル比が０．８：１．２〜１．２：０．８となるように混合した後、この混合物を酸化雰囲気かつ４００℃〜１０００℃の温度で熱処理してルテニウムとバリウムの板状複合酸化物を合成する工程、
次に、得られた板状複合酸化物に酸化ホウ素もしくはホウ酸を混合した後、５００℃以上の温度で熱処理を行って板状複合酸化物を板状の酸化ルテニウム粉末と酸化ホウ素と酸化バリウムの溶融物中に生成させる工程、
さらに、得られた溶融物に溶剤を添加し、酸化ホウ素と酸化バリウムを溶解して板状酸化ルテニウム粉末を回収する工程、
からなることを特徴とする板状酸化ルテニウム粉末の製造方法。
【請求項２】
酸化ホウ素あるいはホウ酸が、酸化ホウ素に換算して、板状複合酸化物１００重量部に対し２０重量部以上であることを特徴とする請求項１に記載の板状酸化ルテニウム粉末の製造方法。
【請求項３】
板状の複合酸化物を溶融する工程において、熱処理温度が５００〜１０００℃であることを特徴とする請求項１に記載の板状酸化ルテニウム粉末の製造方法。
【請求項４】
前記酸化ホウ素もしくはホウ酸に、さらにＭｎ、Ｎｂ、Ｔａ、Ｔｉ、又はＳｎから選ばれる少なくとも１種類以上を含む化合物を混合し熱処理を行う事によって、Ｍｎ、Ｎｂ、Ｔａ、Ｔｉ、又はＳｎ元素が固溶した板状酸化ルテニウム粉末を得ることを特徴とする請求項１に記載の板状酸化ルテニウム粉末の製造方法。
【請求項５】
板状酸化ルテニウム粉末を回収する工程において、添加される溶剤が、鉱酸あるいは有機酸の水溶液である事を特徴とする請求項１に記載の板状酸化ルテニウム粉末の製造方法。
【請求項６】
長径が１×１０−６〜５×１０−６ｍ、厚みが１．５×１０−７〜５×１０−７ｍであり、ＲｕＯ２（ルチル）の単相であることを特徴とする板状酸化ルテニウム粉末。
【請求項７】
結晶子径が１．０×１０−８〜２．５×１０−８ｍの多結晶体からなることを特徴とする請求項６に記載の板状酸化ルテニウム粉末。
【請求項８】
さらに、Ｍｎ、Ｎｂ、Ｔａ、Ｔｉ及びＳｎから選ばれる少なくとも１種類以上が固溶していることを特徴とする請求項６に記載の板状酸化ルテニウム粉末。
【請求項９】
請求項６に記載の板状酸化ルテニウム粉末に、ガラス粉末を配合してなる厚膜抵抗組成物。
【請求項１０】
請求項６に記載の板状酸化ルテニウム粉末に、熱硬化性樹脂及び／又は熱可塑性樹脂を配合してなる厚膜抵抗組成物。
【発明の詳細な説明】
【技術分野】
【０００１】
本発明は、板状酸化ルテニウム粉末とその製造方法、それを用いた厚膜抵抗組成物に関し、厚膜抵抗体組成物の導電成分として、ガラス結合剤に対して配合比を高めても、焼成膜の構造が強固で、静電気やサージ電流が負荷されても抵抗値変化が小さい板状酸化ルテニウム粉末とその製造方法、それを用いた厚膜抵抗組成物に関する。
【背景技術】
【０００２】
厚膜抵抗体は、チップ抵抗器、厚膜ハイブリッドＩＣや抵抗ネットワーク等に広く用いられている。近年、電子部品のサイズの極小化が進み、チップ抵抗器では、かつて主流となる大きさが長さ１．６ｍｍ×幅０．８ｍｍであったが、長さ１．０ｍｍ×幅０．５ｍｍへ移行し、更に近年では長さ０．６ｍｍ×幅０．３ｍｍのチップ抵抗器も生産量が増加している。それに伴い厚膜抵抗体のサイズも長さ０．５ｍｍ×幅０．５ｍｍから長さ０．３ｍｍ×幅０．３ｍｍとなり、さらに０．２ｍｍ×幅０．２ｍｍ以下に移行している。
ところが、抵抗体サイズが小さくなると電気的な負荷による抵抗値変化が大きくなり、抵抗器の信頼性が懸念される。この為、一般的には小さい抵抗器は定格の電力を軽減するなどの考慮がされる。しかしながら、静電気やサージ電流等はサイズの小さい抵抗器でも軽減されない。したがって、抵抗体のサイズが小さくても静電気やサージ電流によって抵抗値変化が小さい厚膜抵抗体が望まれている。
【０００３】
厚膜抵抗体の材料である厚膜抵抗組成物は、導電成分およびガラス結合剤をビヒクルと呼ばれる有機媒体中に分散させることにより製造されている。このうち、導電成分は厚膜抵抗体の電気的特性を決定する最も重要な役割を有しており、  Ｒｕ酸化物粉末が厚膜抵抗体の導電成分として広く用いられている。上記厚膜抵抗組成物を絶縁セラミック基板に印刷したのち焼成することによって、絶縁物のマトリックス中に導電成分が分散された膜構造を有する厚膜抵抗体となる。
【０００４】
一般にＲｕ酸化物粉末のみを導電成分とした厚膜抵抗体の場合、固有抵抗値が１×１０−３〜１×１０４Ω・ｃｍの厚膜抵抗体が形成できる。
固有抵抗値が１×１０−２Ω・ｃｍ以上の厚膜抵抗体では、一般に静電気やサージ電流によって抵抗値がマイナスに変化する。しかし、１×１０−２Ω・ｃｍよりも小さい厚膜抵抗体では、抵抗値がプラスに大きく変化する場合がある。これは、Ｒｕ酸化物を導電成分としガラス結合剤を絶縁成分する厚膜抵抗体の構造に起因していると予想される。一般に固有抵抗値を小さくするには導電成分の配合を増やし絶縁成分の配合を減らす必要がある。しかし、Ｒｕ酸化物それ自身は焼結しないため、導電成分の配合が多い厚膜抵抗体は膜構造が脆くなり易く、微細なクラック等も入りやすい。このため固有抵抗値が低い厚膜抵抗体では静電気やサージ電流が負荷されると、微細なクラック等が広がり大きなクラックとなり抵抗値がプラスに変化してしまう。
【０００５】
ところで、固有抵抗値が１×１０−２Ω・ｃｍ以下の厚膜抵抗組成物では、固有抵抗値を下げるためにＡｇとＰｄを導電成分として加える事も一般に行われている（特開平０５−９０００６：特許文献１）。このようなＡｇとＰｄを導電成分として加えた厚膜抵抗体では、ＡｇとＰｄが焼結するため焼成膜が強固になりクラック等が入り難くなる。しかし、このＡｇとＰｄを導電成分として含む材料系ではサージ電流によって抵抗値がマイナスに大きく変化してしまうという課題があった。
この様なことから、固有抵抗値が１×１０−２Ω・ｃｍ以上の厚膜抵抗体において、静電気やサージ電流による抵抗値変化が小さい厚膜抵抗体を形成するには、導電成分としてのＲｕ酸化物の配合を多くするが、焼成後に膜構造が強固でクラック等が入り難い焼成膜にする必要がある。
【０００６】
これまで厚膜抵抗組成物の導電成分として用いられる酸化ルテニウム粉末としては、一般に１×１０−８ｍ〜３×１０−７ｍの粒状物が用いられている。このような粒状の酸化ルテニウムは、Ｒｕの酸化アルカリ塩を中和反応や有機物で還元した水和酸化物、あるいはＲｕの塩化物水溶液を中和反応による水和酸化物を酸化雰囲気中で熱処理する事によって合成されている（特開平０６−３４５４４１：特許文献２）。
ルテニウム酸化物は焼結する事が無く、酸化雰囲気で５００℃以上の高温で熱処理しても粉末のままである。ルテニウム酸化物は焼結しないため、厚膜抵抗体を調製する焼成過程で軟化するガラス結合材によって固められ膜構造を維持している。そのため微細な焼結しないルテニウム酸化物を固め、膜構造を維持させるためには一定量のガラス結合材が必要となるが、ガラス結合材の配合量を多くすると厚膜抵抗体の固有抵抗値が高くなってしまい、低い抵抗値を得る事が難しい。逆にガラス結合材の量を少なくするには粒径の大きいルテニウム酸化物の粉末を用いれば良いが、導電成分であるルテニウム酸化物同士の接触点が少なくなり、これでも低い抵抗値が得られない。
【先行技術文献】
【特許文献】
【０００７】
【特許文献１】特開平０５−９０００６号公報
【特許文献２】特開平０６−３４５４４１号公報
【発明の概要】
【発明が解決しようとする課題】
【０００８】
本発明は、従来方法の問題点に鑑み、厚膜抵抗体組成物の導電成分として、ガラス結合剤に対して配合比を高めても、焼成膜の構造が強固で、静電気やサージ電流が負荷されても抵抗値変化が小さい板状酸化ルテニウム粉末とその製造方法、それを用いた厚膜抵抗組成物を提供することを目的とする。
【課題を解決するための手段】
【０００９】
本発明者は、上述した従来の課題を解決するため鋭意研究を重ねた結果、板状になっているルテニウムとバリウムの複合酸化物を合成した後、これを酸化ホウ素と混合し熱処理する事によって、ルテニウムとバリウムの板状複合酸化物の形状を維持した酸化ルテニウム粉末が、酸化ホウ素と酸化バリウムの溶融体中に分散する事を見出し、さらに、この溶融体から溶剤により分離された板状のルテニウム酸化物粉末は、固有抵抗値の低い抵抗体を形成するため、厚膜抵抗体組成物の導電成分として有用である事を確認して、本発明を完成するに至った。
【００１０】
すなわち、本発明の第１の発明によれば、Ｒｕを含む溶液から湿式合成されたＲｕ酸化物の水和物、あるいは該水和物を酸化雰囲気中で焙焼したＲｕ酸化物からなるルテニウム化合物と、酸化バリウム、炭酸バリウム、硝酸バリウム、塩化バリウム、又は硫酸バリウムから選ばれる少なくとも１種のバリウム化合物とを、ルテニウム：バリウムのモル比が０．８：１．２〜１．２：０．８となるように混合した後、この混合物を酸化雰囲気かつ４００℃〜１０００℃の温度で熱処理してルテニウムとバリウムの板状複合酸化物を合成する工程、
次に、得られた板状複合酸化物に酸化ホウ素もしくはホウ酸を混合した後、５００℃以上の温度で熱処理を行って板状複合酸化物を板状の酸化ルテニウム粉末と酸化ホウ素と酸化バリウムの溶融物中に生成させる工程、
さらに、得られた溶融物に溶剤を添加し、酸化ホウ素と酸化バリウムを溶解して板状酸化ルテニウム粉末を回収する工程、
からなることを特徴とする板状酸化ルテニウム粉末の製造方法が提供される。
【００１１】
また、本発明の第２の発明によれば、第１の発明において、酸化ホウ素あるいはホウ酸が、酸化ホウ素に換算して、板状複合酸化物１００重量部に対し２０重量部以上であることを特徴とする板状酸化ルテニウム粉末の製造方法が提供される。
また、本発明の第３の発明によれば、第１の発明において、板状の複合酸化物を溶融する工程において、熱処理温度が５００〜１０００℃であることを特徴とする板状酸化ルテニウム粉末の製造方法が提供される。
また、本発明の第４の発明によれば、第１の発明において、前記酸化ホウ素もしくはホウ酸に、さらにＭｎ、Ｎｂ、Ｔａ、Ｔｉ、又はＳｎから選ばれる少なくとも１種類以上を含む化合物を混合し熱処理を行う事によって、Ｍｎ、Ｎｂ、Ｔａ、Ｔｉ、又はＳｎ元素が固溶した板状酸化ルテニウム粉末を得ることを特徴とする板状酸化ルテニウム粉末の製造方法が提供される。
また、本発明の第５の発明によれば、第１の発明において、板状酸化ルテニウム粉末を回収する工程において、添加される溶剤が、鉱酸あるいは有機酸の水溶液である事を特徴とする板状酸化ルテニウム粉末の製造方法が提供される。
さらに、本発明の第６の発明によれば、長径が１×１０−６〜５×１０−６ｍであり、厚みが１．５×１０−７〜５×１０−７ｍであり、ＲｕＯ２（ルチル）の単相であることを特徴とする板状酸化ルテニウム粉末が提供される。
また、本発明の第７の発明によれば、第６の発明において、結晶子径が１．０×１０−８〜２．５×１０−８ｍの多結晶体からなることを特徴とする請求項６に記載の板状酸化ルテニウム粉末が提供される。
また、本発明の第８の発明によれば、第６の発明において、Ｍｎ、Ｎｂ、Ｔａ、Ｔｉ及びＳｎから選ばれる少なくとも１種類以上が固溶していることを特徴とする請求項６に記載の板状酸化ルテニウム粉末が提供される。

【００１２】
一方、本発明の第９の発明によれば、第６の発明の板状酸化ルテニウム粉末に、ガラス粉末を配合してなる厚膜抵抗組成物が提供される。
また、本発明の第１０の発明によれば、第６の発明の板状酸化ルテニウム粉末に、熱硬化性樹脂及び／又は熱可塑性樹脂を配合してなる厚膜抵抗組成物が提供される。
【発明の効果】
【００１３】
本発明の方法によれば、ルテニウムとバリウムの板状の複合酸化物を形成させ、その形状のまま複合酸化物を分解することによって、板状のルテニウム酸化物の粉末を合成するので、従来の技術では製造が困難であった、板状のルテニウム酸化物粉末を容易に製造することが出来る。また、ルテニウム原料やバリウム原料の種類や熱処理の条件によって、ルテニウムとバリウムの板状複合酸化物の粒径を変えられ、最終的に得られる板状のルテニウム酸化物の大きさも変える事ができる。
さらに、本発明によれば、この板状のルテニウム酸化物粉末を用いることで、導電物の割合が非常に高くてもクラック等の欠陥の無い厚膜抵抗体が形成できる。また、この板状のルテニウム酸化物粉末を熱硬化性樹脂あるいは熱可塑性樹脂と混合することによって抵抗値の低い樹脂系の厚膜抵抗体が形成できる。
【図面の簡単な説明】
【００１４】
【図１】本発明の板状酸化ルテニウム粉末の一例をＴＥＭ（透過電子顕微鏡）で観察した写真である。
【図２】本発明の板状酸化ルテニウム粉末の一例をＴＥＭ（透過電子顕微鏡）で観察した写真である。
【図３】本発明の板状酸化ルテニウム粉末の一例をＴＥＭ（透過電子顕微鏡）で観察した写真である。
【発明を実施するための形態】
【００１５】
以下、本発明の板状のルテニウム酸化物粉末とその製造方法について説明する。
【００１６】
１．板状のルテニウム酸化物粉末の製造方法
（１）板状複合酸化物の合成
本発明の製造方法では、ルテニウム化合物とバリウム化合物を混合し酸化雰囲気で熱処理する事で、ルテニウムとバリウムの板状の複合酸化物を形成させる。ルテニウム原料やバリウム原料の種類、あるいは熱処理の方法によって、ルテニウムとバリウムの板状複合酸化物の粒径が変わり、最終的に得られる板状のルテニウム酸化物の大きさも変える事ができる。
【００１７】
本発明において原料とするＲｕ化合物は、その形態によって制限されないが、Ｒｕを含む溶液から合成されたＲｕ酸化物の水和物あるいはこれを酸化雰囲気中で焙焼したＲｕ酸化物を使用することができる。Ｒｕ酸化物の水和物を合成する際のＲｕ溶液や合成法には、代表的な方法としてＫ２ＲｕＯ４水溶液にエタノールを加える方法や、ＲｕＣｌ３水溶液をＫＯＨ等で中和する方法が挙げられる。本発明においては、Ｒｕ酸化物の水和物よりも、Ｒｕ酸化物の水和物を酸化雰囲気中で焙焼したＲｕ酸化物の方が好ましい。それはＲｕ酸化物の水和物をバリウム化合物と混合・酸化雰囲気中で熱処理した際に大きな六角板状の結晶になり易いためである。
また、本発明において原料とするＢａ化合物は、酸化物、水酸化物、炭酸塩などがあげられる。Ｂａ酸化物やＢａ水酸化物は、Ｒｕ化合物との混合が容易であるという観点から本発明の方法には最適である。また、Ｂａ炭酸塩も原料の湿度などに対する安定性が高いので、湿度が高い雰囲気では特に使い易い。Ｂａ炭酸塩は、高温下でも比較的安定であるが、Ｒｕ化合物とともに酸化雰囲気中で熱処理を行うと８００℃以下の温度で分解し、ルテニウムと複合酸化物を形成する。
【００１８】
ルテニウム原料とバリウム原料を混合する方法は、両者が充分に混合できる方法であれば特に制限されない。一般的な方法は、ボールミル、らいかい機、シェーカーミキサーなどである。
ルテニウム化合物に対するバリウム化合物の割合は、特に制限されないが、ルテニウム：バリウムのモル比で０．８：１．２〜１．２：０．８の範囲が好ましい。この範囲から外れると、ＢａＲｕＯ３の他に酸化ルテニウムや原料に由来するバリウム化合物が残ってしまうことがある。ルテニウムとバリウムの複合酸化物の粒径や形状は出発原料、熱処理温度によってコントロールでき、この粒径や形状がルテニウムとバリウムの複合酸化物を酸化ホウ素と混合・熱処理して得られるルテニウム酸化物粉末の粒径や形状に影響する。ルテニウム化合物に対するバリウム化合物のより好ましい範囲は、ルテニウム：バリウムのモル比で０．９：１．１〜１．１：０．９である。
【００１９】
次に、ルテニウム原料とバリウム原料の混合物を酸化雰囲気下で４００℃以上の温度で熱処理する。これによってルテニウムとバリウムの複合酸化物が得られる。ここで酸化雰囲気とは、酸素を１０容積％以上含む気体であり、例えば空気を使用することができる。
熱処理の温度が４００℃より低いと、ルテニウムとバリウムの複合酸化物が完全に生成されないため望ましくない。一方、熱処理温度が１０００℃を超えると、ルテニウムとバリウムの複合酸化物の粒径が大きくなり過ぎたり、ルテニウムが６価や８価の酸化物となって揮発する割合が高くなり好ましくない。したがって、好ましい熱処理温度は、５００〜９００℃とする。また、熱処理の時間は、熱処理温度にもよるが１５分以上とし、好ましくは３０〜１２０分とする。
【００２０】
（２）複合酸化物の分解
これにより得られるルテニウムとバリウムの複合酸化物は、Ｘ線回折パターンより、ＢａＲｕＯ３＜Ｈｅｘａｇｏｎａｌ＞とＢａＲｕＯ３＜Ｃｕｂｉｃ＞の混合物であることが明らかになっている。そして、このルテニウムとバリウムの複合酸化物は導電性を有しているが、固有抵抗値が酸化ルテニウムに比べ一桁高く、また厚膜抵抗体を形成した時に抵抗値の安定性が劣る。そのため、本発明では、ルテニウムとバリウムの複合酸化物に酸化ホウ素を混合し熱処理する事によって、ルテニウムとバリウムの複合酸化物を分解し、ルテニウム酸化物、および酸化バリウムと酸化ホウ素からなる溶融物にする。
【００２１】
この酸化ホウ素の代わりに、熱処理中に酸化ホウ素になるホウ酸等を用いても良い。ここで、混合する酸化ホウ素の量は、ルテニウム化合物とバリウム化合物を混合し酸化雰囲気で熱処理し合成したＲｕとＢａの板状複合酸化物の１００重量部に対し、酸化ホウ素あるいはホウ酸が酸化ホウ素に換算して２０重量部以上である必要がある。ＲｕとＢａの複合酸化物に対し、酸化ホウ素あるいはホウ酸が２０重量部より少ない場合、ＲｕとＢａの複合酸化物の分解が不完全になり残る可能性がある。一方、酸化ホウ素あるいはホウ酸の量は多いほど効果的であるが、酸化ホウ素に換算して２００重量部を超えると経済的メリットが失われる。酸化ホウ素あるいはホウ酸のより好ましい量は、３０〜１５０重量部である。
ルテニウムとバリウムの複合酸化物に酸化ホウ素を混合する方法は、両者が充分に混合できれば特に制限されない。一般的な方法は、ボールミル、らいかい機、シェーカーミキサーなどである。このルテニウムとバリウムの複合酸化物を酸化ホウ素と混合する際、Ｍｎ、Ｎｂ、Ｔａ、Ｔｉ、又はＳｎから選ばれる１種以上を含む化合物を同時に混合することができる。
【００２２】
この工程で酸化雰囲気かつ５００℃以上の温度で熱処理を行う。ここで酸化雰囲気とは、酸素を１０容積％以上含む気体であり、例えば空気を使用することができる。５００℃よりも低い温度ではルテニウムとバリウムの複合酸化物の分解が完全に行われない。また、１０００℃を超える温度ではルテニウムが６価や８価の酸化物となって揮発する割合が高くなり好ましくない。熱処理の時間は、熱処理温度にもよるが１５分以上は必要である。したがって、好ましい熱処理温度は、６００〜１０００℃とする。また、熱処理の時間は、熱処理温度にもよるが１５分以上とし、好ましくは３０〜１２０分とする。
熱処理すると、ルテニウムとバリウムの複合酸化物が分解し、ルテニウム酸化物及び酸化バリウムと酸化ホウ素からなるガラスになる。また、ルテニウムとバリウムの複合酸化物がＭｎ、Ｎｂ、Ｔａ、Ｔｉ、又はＳｎから選ばれる化合物との混合物である場合は、Ｍｎ、Ｎｂ、Ｔａ、Ｔｉ、又はＳｎが固溶したルテニウム酸化物及び酸化バリウムと酸化ホウ素からなる溶融物になる。板状の複合酸化物が分解しても、板状の形状は維持される。
【００２３】
（３）ルテニウム酸化物の回収
最後に、得られたルテニウム酸化物及び酸化バリウムと酸化ホウ素からなるガラスから、溶剤によりガラス成分を溶解し、ルテニウム酸化物微粉末を回収し、必要に応じて洗浄・乾燥する。
酸化ホウ素を溶解する方法は、特に制限されないが、硝酸や塩酸、硫酸などの鉱酸や蟻酸、酢酸等の有機酸水溶液を溶剤として用いる方法が簡便である。これらの中でも硝酸や塩酸、硫酸などの鉱酸の使用が好適である。ルテニウム酸化物及び酸化バリウムと酸化ホウ素からなるガラスは、これら酸性の水溶液に浸すことによって、ガラス成分だけが溶け出して、酸に溶解しないルテニウム酸化物を粉末として回収できる。ガラス溶解に使用した酸は、水洗によって除去できる。
【００２４】
２．ルテニウム酸化物粉末
本発明の製造方法で得られる板状酸化ルテニウム粉末は、実質的に酸化ルテニウムからなるが、前記ルテニウムとバリウムの複合酸化物を酸化ホウ素と混合する際、Ｍｎ、Ｎｂ、Ｔａ、Ｔｉ、Ｓｎのうち少なくとも１種類以上を含む化合物を同時に混合した場合には、Ｍｎ、Ｎｂ、Ｔａ、Ｔｉ、Ｓｎが固溶した板状酸化ルテニウム粉末を得ることができる。該化合物の混合量は、特に制限されるわけではないが、板状酸化ルテニウム粉末全体に対して、５〜３０ｗｔ％とすることが好ましく、１０〜２０ｗｔ％とすることがより好ましい。
【００２５】
板状酸化ルテニウム粉末は、ＴＥＭ（透過電子顕微鏡）で観察すると、図１，２のような形状をしている。その大きさは、長径が１×１０−６〜５×１０−６ｍであり、厚みが２×１０−７〜５×１０−７ｍである。さらに倍率をあげて観察すると板状の粉末は、単結晶ではなく微細な１次粒子が強固に結合した多結晶体になっていることが分かる。Ｘ線回折によって物質同定すると、ＲｕＯ２（ルチル）であって、結晶子径は、１．０×１０−８〜２．５×１０−８ｍである。
【００２６】
３．厚膜抵抗体組成物
本発明は、板状のルテニウム酸化物粉末を合成し、それを厚膜抵抗組成物の導電成分とすることで、ガラス結合材の配合を少なくし、更に導電成分の間の接触を点から面にすることで厚膜抵抗体の固有抵抗値を低くしようとするものである。
【００２７】
これまで板状あるいはフレーク状のＡｇ粉末を導電成分として厚膜で低い抵抗値を得る手法が、液状とした熱硬化性樹脂あるいは熱可塑性樹脂とからなる導電性樹脂ペーストの製造に利用されている。このフレーク状のＡｇ粉末は、湿式あるいは乾式による製法で得られたＡｇ粉末の表面に脂肪酸などの界面活性剤をつけた上で、ボールミルやスタンプミルでつぶす事によって製造できる。これは、Ａｇが金属特有の延性を有している事から利用できる方法である。
しかしながら、ルテニウム酸化物は、Ａｇ粉末とは異なり延性がほとんど無いので、ボールミルやスタンプミルでつぶす事によって、板状あるいはフレーク状の粉末を得る事が出来ない。また、ルテニウム酸化物粉末の合成方法は、前記のとおり、Ｒｕの酸化アルカリ塩を中和反応や有機物で還元した水和酸化物、あるいはＲｕの塩化物水溶液を中和反応によって合成できる水和酸化物を酸化雰囲気で焙焼する方法が一般的である（特許文献２）。しかし、この一般的な方法でルテニウム酸化物の粉末を板状やフレーク状にコントロールすることは出来ない。
【００２８】
このため、本発明では、前記のように、ルテニウム化合物とバリウム化合物を混合し酸化雰囲気で熱処理する事で板状のルテニウムとバリウムの複合酸化物を合成し、これを酸化ホウ素と共に再び酸化雰囲気で熱処理する事によって板状の酸化ルテニウムを合成している。そして、板状酸化ルテニウム粉末に、ガラス粉末を配合するか、熱硬化性樹脂及び／又は熱可塑性樹脂を配合して厚膜抵抗組成物とする。
【００２９】
（１）ガラス粉末
酸化ルテニウム（ＲｕＯ２）粉末にガラス粉末を配合する場合、両者の割合は、目的とする面積抵抗値によって任意に変える事ができる。すなわち、目的とする抵抗値が高い場合には酸化ルテニウム（ＲｕＯ２）粉末を少なく配合し、目的とする抵抗値が低い場合には酸化ルテニウム（ＲｕＯ２）粉末を多く配合する。一般的な重量比は、酸化ルテニウム（ＲｕＯ２）粉末：ガラス粉末＝５：９５〜５０：５０の範囲である。これよりも酸化ルテニウム（ＲｕＯ２）粉末が少ないと抵抗値が高くなり過ぎて不安定となる。また、これよりも酸化ルテニウム（ＲｕＯ２）粉末が多いと形成される抵抗体膜が脆くなる。好ましい重量比は、酸化ルテニウム（ＲｕＯ２）粉末：ガラス粉末＝５：９５〜３０：７０の範囲である。
【００３０】
本発明の厚膜抵抗用組成物には、必要に応じて、酸化ルテニウム（ＲｕＯ２）粉末以外の導電性粒子を含んでも良い。これらの導電性粒子としては、パイロクロア型の結晶構造を有するルテニウム酸鉛、ルテニウム酸ビスマス、ペロブスカイト型結晶構造を有するルテニウム酸カルシウム、ルテニウム酸ストロンチウム、ルテニウム酸バリウム、ルテニウム酸ランタン等のルテニウム酸化物や、Ａｇ、Ｐｄ等が挙げられる。
本発明の厚膜抵抗体組成物には、酸化ルテニウム（ＲｕＯ２）粉末、ガラス粉末の他に、面積抵抗値や抵抗温度係数の調整、膨張係数の調整、耐電圧性の向上やその他の改質を目的とした添加剤を含んでもなんら差し支えない。厚膜抵抗体組成物の添加剤としては、ＭｎＯ２、ＣｕＯ、ＴｉＯ２、Ｎｂ２Ｏ５、ＳｉＯ２、Ａｌ２Ｏ３、ＺｒＯ２、ＺｒＳｉＯ４などが一般に用いられている。また、添加剤の割合は、酸化ルテニウム（ＲｕＯ２）粉末とガラス粉末の重量の合計に対して０．０５〜２０％が一般的である。
【００３１】
（２）樹脂成分
本発明の厚膜抵抗体用組成物は、ビヒクルと呼ばれる樹脂成分を溶解した溶剤中に分散されて厚膜抵抗体ペーストになる。本発明では、ビヒクルの樹脂、溶剤の種類や配合によって限定されない。樹脂成分としては、エチルセルロース、マレイン酸樹脂、ロジンなどが一般的であり、溶剤はターピネオール、ブチルカルビトール、ブチルカルビトールアセテート等が一般に用いられている。これらの配合比は所望する粘度によって調整される。また、ペーストの乾燥を遅らせる目的で沸点が高い溶剤を加える事もできる。抵抗体用組成物に対するビヒクルの割合は、特に限定されないが重量で３０％〜１００％が一般的である。好ましいビヒクルの量は、重量で３０％〜８０％、より好ましいビヒクルの量は、重量で３０％〜５０％である。
【００３２】
本発明の厚膜抵抗体用組成物をビヒクル中に分散させて厚膜抵抗体ペーストを製造するには、スリーロールミルが用いる事ができ、このほか遊星ミル、ビーズミルなどを用いる事ができるが、ペーストの製造方法に限定はされない。予め本発明の厚膜抵抗体用組成物をボールミルやらいかい機で混合してから、ビヒクル中に分散させる事もできる。
【００３３】
厚膜抵抗体ペーストでは、無機原料粉末の凝集を解し、樹脂成分を溶解した溶剤中に分散する事が望ましい。一般に、粉末の粒径が小さくなると凝集が強くなり、二次粒子を形成し易くなる。特に一次粒子の比表面積径が３×１０−９ｍ〜１．５×１０−８ｍの酸化ルテニウム（ＲｕＯ２）粉末では、二次粒子をほぐし一次粒子に分散させることが困難になる。
このような酸化ルテニウム（ＲｕＯ２）粉末とガラス粉末を分散させて厚膜抵抗体用ペーストを作成するには、脂肪酸を分散剤として用いる事が有効である。脂肪酸は酸化ルテニウム（ＲｕＯ２）粉末の表面に付着して分散を容易にする働きがあると考えられる。
本発明で用いられる脂肪酸は、飽和、不飽和を問わないが、酸化ルテニウム（ＲｕＯ２）粉末を分散させ、再び凝集するのを防ぐ観点から、炭素数が１２以上の高級脂肪酸がより望ましい。脂肪酸は無機原料粉末をビヒクル中に分散させる際に加えても、あるいは予め酸化ルテニウム（ＲｕＯ２）粉末に付着させた後に、ビヒクル中に分散させても良い。
【実施例】
【００３４】
以下に実施例を用いて本発明による板状ルテニウム酸化物粉末の製造方法を説明するが、本発明はこれらの実施例によって限定されるものではない。
粉末の形状・物性を評価するために、Ｘ線回折により物質同定し結晶子径を測定した。結晶子径はＸ線回折のピークの広がりより算出できる。ここではＸ線回折によって得られたルチル構造のピークをＫα１、Ｋα２に波形分離した後、Ｋα１のピークの広がりとして半価幅を測定し、Ｓｃｈｅｒｒｅｒの式より算出した。
【００３５】
（実施例１）
予めＲｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥を行い、Ｒｕ酸化物の水和物を得た。得られたＲｕ酸化物の水和物全量と酸化バリウム試薬１５３ｇを、らいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。
また、この複合酸化物をＴＥＭで観察すると、長径５×１０−６〜１０×１０−６ｍであり、厚みが３×１０−７〜５×１０−７ｍの板状粉末である事が確認できた。
次に、得られたルテニウムとバリウムの複合酸化物を酸化ホウ素６０ｇとらいかい機で混合し、空気中８００℃で１時間熱処理をおこなった。
その後、得られた溶融物を４．５Ｌの純水と５００ｃｍ３の硝酸の溶液に入れ、ルテニウム酸化物微粉末を１３０ｇ回収した。このルテニウム酸化物微粉末をＸ線回折によって物質同定すると、ＲｕＯ２＜Ｒｕｔｉｌｅ＞の単相である事が確認できた。また、結晶子径は１．７×１０−８ｍであった。得られたルテニウム酸化物粉末をＴＥＭで観察すると、長径２×１０−６〜３×１０−６ｍであり、厚みが２×１０−７〜３×１０−７ｍの板状粉末である事が確認できた。
さらに倍率をあげたＴＥＭ像を観察すると、板状粉末は単結晶ではなく、微細な１次粒子が強固に結合した多結晶体である事が確認できた。この事は、Ｘ線回折による結晶子径が１．７×１０−８ｍである事からも裏付けられる。
【００３６】
（実施例２）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物を６００℃で１時間熱処理することによって、Ｒｕ酸化物を得た。このＲｕ酸化物１３１ｇと炭酸バリウム試薬１９５ｇをらいかい機で混合し、空気中８００℃で１時間焙焼してルテニウムとバリウムの複合酸化物粉末を２８３ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径１０×１０−６〜１５×１０−６ｍであり、厚みが５×１０−７〜７×１０−７ｍである板状粉末である事が確認できた。
得られたルテニウムとバリウムの複合酸化物を酸化ホウ素２８３ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１２８ｇ回収した。このルテニウム酸化物微粉末をＸ線回折によって物質同定するとＲｕＯ２＜Ｒｕｔｉｌｅ＞の単相である事が確認できた。また、結晶子径は２．０×１０−８ｍであった。得られたルテニウム酸化物粉末をＴＥＭで観察すると、長径３×１０−６〜５×１０−６ｍであり、厚みが３×１０−７〜５×１０−７ｍである板状の粉末である事が確認できた。
さらに倍率をあげたＴＥＭ像を観察すると、板状の粉末は単結晶ではなく、微細な１次粒子が強固に結合した多結晶体である事が確認できた。この事は、Ｘ線回折による結晶子径が２．０×１０−８ｍである事からも裏付けられる。
【００３７】
（実施例３）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物全量と酸化バリウム試薬１５３ｇをらいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径５×１０−６〜１０×１０−６ｍであり、厚みが３×１０−７〜５×１０−７ｍである板状の粉末である事が確認できた。
得られたルテニウムとバリウムの複合酸化物と二酸化マンガン粉末８６ｇを酸化ホウ素１５０ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１５７ｇ回収した。このルテニウム酸化物微粉末をＸ線回折によって物質同定するとＲｕＯ２＜Ｒｕｔｉｌｅ＞の単相である事が確認できた。また、結晶子径は１．５×１０−８ｍであった。得られたルテニウム酸化物粉末をＴＥＭで観察すると、長径２×１０−６〜３×１０−６ｍであり、厚みが２×１０−７〜３×１０−７ｍである板状の粉末である事が確認できた。さらに倍率をあげたＴＥＭ像を観察すると、板状の粉末は単結晶ではなく微細な１次粒子が強固に結合した多結晶体である事が確認できた。この事は、Ｘ線回折による結晶子径が１．５×１０−８ｍである事からも裏付けられる。
また、得られたルテニウム酸化物微粉末を過酸化ソーダと炭酸ソーダでアルカリ融解し、溶融物を塩酸で溶液にし、ＩＰＣで分析したところ、Ｍｎ含有量が１１ｗｔ％であった。
【００３８】
（実施例４）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物全量と酸化バリウム試薬１５３ｇをらいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径５×１０−６〜１０×１０−６ｍであり、厚みが３×１０−７〜５×１０−７ｍである板状の粉末である事が確認できた。
得られたルテニウムとバリウムの複合酸化物、および五酸化ニオブ粉末６０ｇを酸化ホウ素１５０ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１５０ｇ回収した。このルテニウム酸化物微粉末をＸ線回折によって物質同定すると、ＲｕＯ２＜Ｒｕｔｉｌｅ＞の単相である事が確認できた。また、結晶子径は１．２×１０−８ｍであった。得られたルテニウム酸化物粉末をＴＥＭで観察すると、長径１．５×１０−６〜２×１０−６ｍであり、厚みが１．５×１０−７〜２×１０−７ｍである板状の粉末である事が確認できた。さらに倍率をあげたＴＥＭ像を観察すると、板状の粉末は単結晶ではなく微細な１次粒子が強固に結合した多結晶体である事が確認できた。この事は、Ｘ線回折による結晶子径が１．２×１０−８ｍである事からも裏付けられる。
また、得られたルテニウム酸化物微粉末を過酸化ソーダと炭酸ソーダでアルカリ融解し、溶融物を塩酸で溶液にし、ＩＰＣで分析したところ、Ｎｂ含有量が２０ｗｔ％であった。
【００３９】
（実施例５）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物全量と酸化バリウム試薬１５３ｇをらいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径５×１０−６〜１０×１０−６ｍであり、厚みが３×１０−７〜５×１０−７ｍである板状の粉末である事が確認できた。
得られたルテニウムとバリウムの複合酸化物、および五酸化タンタル粉末５０ｇを酸化ホウ素１５０ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１７２ｇ回収した。このルテニウム酸化物微粉末をＸ線回折によって物質同定すると、ＲｕＯ２＜Ｒｕｔｉｌｅ＞の単相である事が確認できた。また、結晶子径は１．５×１０−８ｍであった。得られたルテニウム酸化物粉末をＴＥＭで観察すると、長径２×１０−６〜３×１０−６ｍであり、厚みが２×１０−７〜３×１０−７ｍである板状の粉末である事が確認できた。さらに倍率をあげたＴＥＭ像を観察すると、板状の粉末は単結晶ではなく、微細な１次粒子が強固に結合した多結晶体である事が確認できた。この事は、Ｘ線回折による結晶子径が１．５×１０−８ｍである事からも裏付けられる。
また、得られたルテニウム酸化物微粉末を過酸化ソーダと炭酸ソーダでアルカリ融解し、溶融物を塩酸で溶液にし、ＩＰＣで分析したところ、Ｔａ含有量が２０ｗｔ％であった。
【００４０】
（実施例６）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物全量と酸化バリウム試薬１５３ｇをらいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径５×１０−６〜１０×１０−６ｍであり、厚みが３×１０−７〜５×１０−７ｍである板状の粉末である事が確認できた。
得られたルテニウムとバリウムの複合酸化物、および二酸化チタン粉末６４ｇを酸化ホウ素１５０ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１９３ｇ回収した。このルテニウム酸化物微粉末をＸ線回折によって物質同定すると、ＲｕＯ２＜Ｒｕｔｉｌｅ＞の単相である事が確認できた。また、結晶子径は１．２×１０−８ｍであった。得られたルテニウム酸化物粉末をＴＥＭで観察すると、長径２×１０−６〜２．５×１０−６ｍであり、厚みが２×１０−７〜２．５×１０−７ｍである板状の粉末である事が確認できた。さらに倍率をあげたＴＥＭ像を観察すると、板状の粉末は単結晶ではなく微細な１次粒子が強固に結合した多結晶体である事が確認できた。この事は、Ｘ線回折による結晶子径が１．２×１０−８ｍである事からも裏付けられる。また、得られたルテニウム酸化物微粉末を過酸化ソーダと炭酸ソーダでアルカリ融解し、溶融物を塩酸で溶液にし、ＩＰＣで分析したところ、Ｔｉ含有量が２１ｗｔ％であった。
【００４１】
（実施例７）
Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物全量と酸化バリウム試薬１５３ｇをらいかい機で混合し、空気中８００℃で１時間焙焼してルテニウムとバリウムの複合酸化物粉末を２８５ｇ得た。このルテニウムとバリウムの複合酸化物はＸ線回折パターンより、ＢａＲｕＯ３＜Ｈｅｘａｇｏｎａｌ＞とＢａＲｕＯ３＜Ｃｕｂｉｃ＞の混合物であることが確認できた。また、この複合酸化物をＴＥＭで観察すると、長径５×１０−６〜１０×１０−６ｍであり、厚みが３×１０−７〜５×１０−７ｍである板状の粉末である事が確認できた。
得られたルテニウムとバリウムの複合酸化物、および二酸化スズ粉末５０ｇを酸化ホウ素１５０ｇとらいかい機で混合し、空気中８００℃で１時間熱処理をおこなった。
得られた溶融物を４．５Ｌの純水と５００ｃｍ３の硝酸の溶液に入れ、ルテニウム酸化物微粉末を１６５ｇ回収した。このルテニウム酸化物微粉末をＸ線回折によって物質同定すると、ＲｕＯ２＜Ｒｕｔｉｌｅ＞の単相である事が確認できた。また、結晶子径は１．７×１０−８ｍであった。得られたルテニウム酸化物粉末をＴＥＭで観察すると、長径２×１０−６〜３×１０−６ｍであり、厚みが２×１０−７〜３×１０−７ｍである板状の粉末である事が確認できた。さらに倍率をあげたＴＥＭ像を観察すると、板状の粉末は単結晶ではなく、微細な１次粒子が強固に結合した多結晶体である事が確認できた。この事は、Ｘ線回折による結晶子径が１．７×１０−８ｍである事からも裏付けられる。
また、得られたルテニウム酸化物微粉末を過酸化ソーダと炭酸ソーダでアルカリ融解し、溶融物を塩酸で溶液にし、ＩＰＣで分析したところ、Ｓｎ含有量が１７ｗｔ％であった。
【００４２】
（比較例１）
実施例１と同様に、Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。次に、実施例１とは異なり、得られたＲｕ酸化物の水和物全量と酸化バリウム試薬１５３ｇに対して、酸化ホウ素６０ｇを追加し、らいかい機で混合し空気中８００℃で１時間熱処理をおこなった。
得られた溶融物を４．５Ｌの純水と５００ｃｍ３の硝酸の溶液に入れ、ルテニウム酸化物微粉末を１２９ｇ回収した。このルテニウム酸化物微粉末をＸ線回折によって物質同定するとＲｕＯ２＜Ｒｕｔｉｌｅ＞の単相である事が確認できた。また、結晶子径は１．０×１０−８ｍであった。得られたルテニウム酸化物粉末をＴＥＭで観察しても、板状の粉末ではなかった。さらに倍率をあげたＴＥＭ像を観察すると、粉末はほぼ結晶子径と一致する微細な粉末であった。
【００４３】
（実施例８）
上記実施例１で得られたルテニウム酸化物粉末３６重量部とＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗ぺーストを試作した。
次に、こうして試作した抵抗ぺーストを予めＡｇ／Ｐｄぺースト（Ａｇ／Ｐｄ＝９８．５／１．５）によって電極を形成したアルミナ基板に印刷し、ピーク温度８５０℃、ピーク時間９分のベルト焼成炉によって焼成し、抵抗体を形成した。抵抗体サイズは幅０．３ｍｍ、電極間０．３ｍｍとした。形成された抵抗体は、２００ｐＦのコンデンサに１ｋＶ、２ｋＶ、３ｋＶで充電した静電気を１０回放電し、抵抗値変化を測定した（この試験をＥＳＤ試験と呼ぶ）。
形成された抵抗体の膜厚、静電気放電前の抵抗値（初期抵抗値）、２５℃から１２５℃の間の抵抗温度係数（ＴＣＲ）と、静電気放電後の抵抗値変化率（ＥＳＤ変化率）を表１にまとめた。
【００４４】
（実施例９）
上記実施例３で得られたルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００４５】
（実施例１０）
上記実施例４で得られたルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００４６】
（実施例１１）
上記実施例５で得られたルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００４７】
（実施例１２）
上記実施例６で得られたルテニウム酸化物粉末３６重量部と、ＳｉＯ２：３５ｗｔ％、Ｂ２Ｏ３：２０ｗｔ％、  Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００４８】
（実施例１３）
上記実施例７で得られたルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し抵抗体ぺーストを試作した。
次に、実施例８と同様にして、試作した抵抗体ぺーストから抵抗体を形成し、ＥＳＤ試験を行い、結果を表１にまとめた。
【００４９】
（比較例２）
従来法により、Ｒｕ粉末：１００ｇ、ＫＯＨ：８００ｇ、ＫＮＯ３：１００ｇを混合し、銀坩堝中において７００℃、３時間溶融し、ルテニウム酸カリ（Ｋ２ＲｕＯ４）を得た。このルテニウム酸カリを純水に溶解し、エタノール１００ｃｍ３を加え、水洗、乾燥をし、Ｒｕ酸化物の水和物を得た。このＲｕ酸化物の水和物を６００℃で１時間熱処理することによって、ルテニウム酸化物を得た。ルテニウム酸化物の形状は、粒状であった。
得られたルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００５０】
（比較例３）
上記比較例１で得られた非板状のルテニウム酸化物粉末３６重量部と、ＳｉＯ２：３５ｗｔ％、Ｂ２Ｏ３：２０ｗｔ％、Ａｌ２Ｏ３：５ｗｔ％、ＣａＯ：５ｗｔ％、ＢａＯ：２０ｗｔ％、ＺｎＯ：１５ｗｔ％であるガラスフリット２４重量部と、有機ビヒクルとしてエチルセルロースをターピネオールに溶解したもの４０重量部を３本ロールミルによって混練し、抵抗体ぺーストを試作した。
次に、実施例８と同様にして、試作した抵抗体ぺーストから抵抗体を形成し、ＥＳＤ試験を行い、結果を表１にまとめた。
【００５１】
【表１】
0005831055.tif 000002
【００５２】
（実施例１４）
上記実施例１で得られたルテニウム酸化物粉末７０重量部と、レゾール型フェノール樹脂１０重量部、ブチルセロソルブ２０重量部を３本ロールミルによって混練し、抵抗体ペーストを試作した。
次に、試作した抵抗体ペーストを予めＡｇ／Ｐｄペースト（Ａｇ／Ｐｄ＝９８．５／１．５）によって電極を形成したアルミナ基板に印刷し、温度２００℃に保持したオーブンに３０分間いれ、フェノール樹脂を硬化させ抵抗体を形成した。抵抗体サイズは幅０．３ｍｍ、電極間０．３ｍｍとした。
形成された抵抗体の膜厚、抵抗値、２５℃から１２５℃の間の抵抗温度係数（ＴＣＲ）を表２にまとめた。
【００５３】
（比較例４）
上記比較例１で得られたルテニウム酸化物粉末７０重量部と、レゾール型フェノール樹脂１０重量部、ブチルセロソルブ２０重量部を３本ロールミルによって混練し、抵抗体ペーストを試作した。
次に、実施例１４と同様にして、試作した抵抗体ペーストから抵抗体を形成し、形成された抵抗体の膜厚、抵抗値、２５℃から１２５℃の間の抵抗温度係数（ＴＣＲ）を表２にまとめた。
【００５４】
【表２】
0005831055.tif 000003
【００５５】
「評価」
表１の結果から明らかなように、本発明によって製造したルテニウム酸化物（実施例１〜７）を導電物とした厚膜抵抗体（実施例８〜１３）は、ルテニウム酸化物が板状であるため、静電気の放電による抵抗値変化が少なく、抵抗体膜は３ｋＶの静電気を放電しても抵抗体の焼成膜にクラックは確認されなかった。これに対し、従来法によって製造したルテニウム酸化物を導電物とした比較例２、３の抵抗体は、ルテニウム酸化物が粒状又は非板状であるため、焼成膜に微細なクラックが発生しており、静電気を放電すると、この微細なクラックが広がり抵抗値がプラスに変化し、さらに放電の電圧を高くしていくとクラックが更に広がり抵抗体の膜が破壊され、大きなプラスの抵抗値変化を示した。
また、表２から、実施例１４で製造した本発明のルテニウム酸化物を導電物とした樹脂硬化型の厚膜抵抗体は抵抗値が低く、抵抗温度係数も０に近いことが判る。これに対し比較例４で製造したルテニウム酸化物を導電物とした樹脂硬化型の厚膜抵抗体は、抵抗値が極度に高く、抵抗温度係数もマイナスに大きい。これは、実施例１４では、板状の導電粉末を用いているため導電粒子同士が面で接触しているのに対し、比較例４では、導電粒子同士が点で接触しているために非常に不安定になったものと考えられる。
【産業上の利用可能性】
【００５６】
本発明の板状酸化ルテニウム粉末を用いた厚膜抵抗組成物は、導電成分である板状酸化ルテニウム粉末のガラス結合剤に対する配合比を高めても、焼成膜の構造が強固で、静電気やサージ電流が負荷されても抵抗値変化が小さいので、チップ抵抗器、厚膜ハイブリッドＩＣや抵抗ネットワーク等の厚膜抵抗体の製造に広く用いることができる。これにより、本厚膜抵抗組成物は、近年、サイズの極小化が進むチップ抵抗器などの電子部品の製造に有用である。
【図１】
0005831055.tif 000004
【図２】
0005831055.tif 000005
【図３】
0005831055.tif 000006